FR 2657867 A1 19910809 FR 9001278 A 19900205 1- Ciment rapide géopolymèrique à base de ciment portland et procédé d'obtention. La présente invention concerne un ciment à durcissement rapide à température ambiante. Plus précisément les compositions minérales décrites dans l'invention permettent I'obtention d'un ciment géopolymèrique à base de ciment portland qui, par activation alcaline, possède un temps de prise égal ou supérieur à 30 minutes à la température de 20 'C et une vitesse de durcissement permettant d'obtenir des résistances à la compression (Rc) égales ou supérieures à 15 M Pa, après seulement 4 heures à 20 C, lorsqu'elles sont testées selon la nonnrme standard appliquée aux mortiers de liants hydrauliques avec un rapport liant/sable égal à 0,38 et un rapport eau/liant compris entre 0,22 et 0,30. Il est connu depuis longtemps que le durcissement des liants hydrauliques traditionnels peut être accéléré par l'addition de faible quantité de sels alcalins ou d'hydroxydes alcalins Cette accélération de la prise ou du durcissement est souvent appelée activation alcaline Jusqu'à présent les applications de cette activation alcaline étaient limitées par certains inconvénients, comme en particulier l'attaque et la destruction du béton par la réaction agrégat-alcalin La présente invention apporte un remède à ces inconvénients et permet donc d'exploiter les avantages de l'activation alcaline sans en subir les graves défauts. L'activation alcaline telle que employée dans la présente invention est obtenue avec des sels alcalins tels que carbonate de sodium et/ou de potassium ou des silicates alcalins solubles ou des 2 0 hydroxydes de sodium et/ou de potassium, ces éléments alcalins étant employés en quantité telle que dans la composition minérale le rapport molaire entre les oxydes lM 2 Ol/lSi O 2 l soit lM 20 l/lSi O 2 l 15 M Pa à 4 h-20 C, comprennent essentiellement les trois réactifs suivants: a) 5 à 10 parties en poids d'un alumino-silicate de calcium basique x(Ca O) y(A 1203) (Si O 2) dans lequel "x" a une valeur comprise entre 2 et 3,5 et "y" a une valeur comprise entre O et 0,2, dont le degré de polymérisation du tétraèdre (Si O 4) est (Qo) 3 0 comme déterminé par le spectre MAS-NMR pour 29 Si, et dont le spectre d'analyse MAS- NMR pour 27 A 1 possède une résonance principale égale à 75 + Sppm par rapport à AIC 13 correspondant à un tétraèdre (A 104) de type Qo( 05 i), b) O à 3 parties en poids d'un alumino-silicate synthétique appartenant à la classe des silicates dont la structure minéralogique est en feuillet et dont le spectre d'analyse en Résonance Magnétique Nucléaire MAS-NMR pour 27 AI possède au moins une résonance principale à 20 Sppm etjou 50 + Sppm, par rapport à AICI 3, c) O à 2 parties en poids d'un disilicate hydraté (Ca)(H 3 Si O 4)2 dont le degré de polymérisation du tétraèdre Si O 4 est (Q 1) comme déterminé par la valeur du spectre MAS- NMR pour 295 i. -2- Les compositions minérales de l'invention sont appelées compositions minérales géopolymèriques, car le ciment obtenu résulte d'une réaction de polycondensation minérale, dite géopolymérisation, avec, en plus, le processus traditionnel propre aux liants hydrauliques dans lesquels le durcissement est le résultat d'une hydratation des aluminates de calcium et des silicates de calcium. Le moyen d'investigation utilisé pour différentier les ciments décrits dans la présente invention avec les ciments traditionnellement obtenus par activation alcaline des silicoaluminates de calcium, est le spectre de Résonance Magnétique Nucléaire (MAS-NMR) On trouvera quelques références concernant les spectres MAS-NMR pour les géopolymères et les liants hydrauliques dans la revue Geopolymer '88, Volume 2, pages 149-197 publiée parle Geopolymer Institute, Université de Technologie de Compiègne, France Pour les produits résultant de la réaction de géopolymèrisation, le spectre MAS-NMR de 27 A 1 possède un pic unique à 55 +ppm, caractéristique de la coordination AI(IV) correspondant à un tétraèdre (A 104) de type Q 4 ( 4 Si), alors que les composés d'hydratation obtenus dans les liants hydrauliques traditionnels ont eux un pic à O ppm, correspondant au cation A 1 en coordination VI (A 106), c'est à dire de l'hydroxy-aluminate de calcium. Le spectre MAS-NMR de 29 Si permet également de faire une différentiation très nette entre les géopolymères et les liants hydrauliques à base de silico-aluminates de calcium (type ciment portland). Si on représente le degré de polymérisation du tétraèdre Si O 4 par Qn (n= 0,1,2,3,4), on peut faire la distinction entre les monosilicates (Qo), les disilicates (Q 1), les groupes de silicate (Q 2), les silicates 2 0 greffés (Q 3) et les silicates faisant partie d'un réseau tridimensionnel (Q 4) Ces degrés de polymérisation sont caractérisés en MAS-NMR du 29 Si par les pics suivants: (Qo) de -68 à -76 ppm; (Q 1) de -76 à -80; (Q 2) de -80 à -85 ppm; (Q 3) de -85 à -90 ppm; (Q 4) de -91 à -130 ppm Les pics caractérisant les géopolymères se trouvent dans la zone -85 à -100 ppm et correspondent au réseau tridimensionnel (Q 4) caractéristique des poly(sialates) (Si-O-Al-O-) et poly(sialate-siloxo) (Si-O-Al- O-Si-O-) Au contraire, l'hydratation des liants hydrauliques conduisant au silicate de calcium hydraté C-S-H (selon la terminologie employée dans la chimie des ciments) produit des pics se situant dans la zone -68 à -85 ppm, soit le monosilicate (Qo) ou le disilicate (Q 1)(Q 2); lvoir par exemple J Hjorth et J.Skibsted, Cement and Concrete Research, Vol 18, nr 4, ( 1988); voir également J F Young, J Am. Ceram Soc, 71 ( 3), pp C-118 ( 1988)l. 3 0 On a proposé dans le passé des liants et ciments possédant un durcissement rapide en milieu alcalin On citera par exemple les brevets Forss, US 4 306 912, Heitzmann et al, US 4 640 715 /US 4.642 137/US 4 842 649 /WO 89/02878, Gouvenot, FR 81 03410/US 4 514 228, Davidovits et al, US 4 472 199 /EP 153 097, ainsi que le brevet JP 61-155239 Dans certains, le rapport molaire lM 20 l/lSi O 2 l est supérieur à 0,1, en général compris entre 0,20 et 0,50, comme dans les brevets US 4 472 199, US 4 640 715, US 4 642 137 Ils sont donc en dehors du cadre de la présente invention. Dans d'autres, par exemple les brevets US 4 306 912, US 4 842 649, US 4 514 228 et JP 61-155239, l'activation alcaline des liants hydrauliques à base de ciment portland, est du type lM 20 l/lSi O 2 l Il est connu que, du point de vue chimique, l'activation alcaline lM 20 l/lSi O 2 l la destruction du béton. On a pu maintenant déterminer avec précision la nature de ces hydrates CS-H, à l'aide du spectre MAS-NMR Ainsi, on peut déduire de l'étude publiée par Komamrneni et al dans J Am Ceramn Soc. 72, pp 1668-74 ( 1989) que l'activation alcaline d'un alumino-silicate de calcium basique x(Ca O) y(A 1203) (Si O 2) dans lequel '"x" a une valeur comprise entre 2 et 3,5 et "y" a une valeur comprise entre O et 0,2, favorise la formation d'une structure proche de celle de la tobermorite substituée, pour laquelle le spectre MAS-NMR 27 A 1 présente une résonance principale à 63,6 ppm correspondant à un tétraèdre (A 104) de type Q 3 ( 3 Si), et le spectre MAS-NMR 29 Si indique que le degré de polymérisation du tétraèdre Si O 4 est (Q 2)( O A 1), (Q 2)( 1 A 1), (Q 3)( O A 1), (Q 3)( 1 A 1) En d'autres termes, cette structure n'est pas du type polymérisée tri- dimensionnelle De plus, les hydrates alcalins, plus particulièrement les aluminates de sodium ou de potassium sont toujours libres et seront donc à la fois sensibles aux agressions acides et à la réaction avec les agrégats siliceux. Au contraire, dans le cadre de l'invention, la demanderesse a pu constater qu'il n'y a pas formation d'aluminates alcalins libres, mais synthèse d'une structure tridimensionnelle géopolymèrique caractérisée par un spectre MAS-NMR pour 27 A 1 ayant une résonance principale égale à 55 5 ppm par rapport à A 1 C 13 correspondant à un tétraèdre (A 104) de type Q 4 ( 45 i). 2 0 La demanderesse a eu la surprise de constater que cette transformation du spectre MAS-NMR pour 27 A 1, c'est à dire le passage de la résonance 66 5 ppm à la résonance 55 + Sppm, est obtenue en ajoutant dans la composition minérale un aluminate synthétique dont le spectre d'analyse en Résonance Magnétique Nucléaire MAS-NMR pour 27 A 1 possède au moins une résonance principale à + Sppm et/ou 50 5 ppm Les alumino-silicates qui peuvent être caractérisés par ce spectre MAS- NMR sont essentiellement ceux dont la structure minéralogique est en feuillet Dans les exemples préférés de l'invention ce seront soit l'oxyde alumino-silicate { 9 lSi 2 05,A 1202 l,lSi 2 Os,A 12 (OIH)41 obtenu par calcination d'un matériau kaolinitique, soit un verre contenant un alumino-silicate de calcium 2 Ca O A 1203 Si O 2, de la famille minéralogique de la geblinite, obtenu par vitrification d'un matériau argileux. 3 0 Un des objets de la présente invention concerne un procédé permettant l'obtention d'un ciment rapide, à base de ciment portland, développant au bout de 4 heures à 20 C une résistance à la compression supérieure ou égale à 15 M Pa avec un rapport eau/liant compris entre 0 20 et 0 30, avec un spectre d'analyse en Résonance Magnétique Nucléaire MAS-NMR pour 27 AI dont une résonance principale est égale à 55 + Sppm correspondant à un tétraèdre (A 104) de type Q 4 ( 4 Si), le dit ciment rapide étant obtenu par activation alcaline lM 20 l/lSi O 2 l polymérisation du tétraèdre (Si O 4) est (Q 1) comme déterminé par la valeur du spectre MAS- NMR pour 295 i. Les quantités d'alcali M 20 ajoutées par l'activation alcaline ne sont pas suffisantes pour transformer tout l'aluminate de calcium en aluminate alcalin La partie non activée par les alcalin se transformera normalement en hydroxyde d'alumine et/ou sulfo-aluminate de calcium hydraté Ainsi, le spectre MAS-NMR de l'aluminate de calcium hydraté s'ajoutera au précédent si bien que, pour le dit ciment rapide géopolymèrique selon l'invention, le spectre d'analyse en Résonance Magnétique Nucléaire MAS-NMR pour 27 A 1 possède une résonance égale à 55 + 5 ppm par rapport à AIC 13 correspondant à un tétraèdre (A 104) de type Q 4 ( 4 Si) et une résonance à O + 5 ppm par rapport à AIC 13 correspondant au cation A 1 en coordination VI (A 106) dans l'Hydroxyde d'Alumine et/ou le sulfo- aluminate de calcium hydraté (ettringite), le rapport entre l'intensité de résonance 55 + 5 ppm de (A 104) 2 0 de type Q 4 ( 4 Si) et l'intensité de la résonance O + 5 ppm de (A 106), (AIO 4)/(A O l O 6) est égal ou compris entre 0,1 et 1. Lorsque le dit alumino-silicate synthétique est l'oxyde alumino-silicate de formule { 9 lSi 2 05,A 1202 l,lSi 2 05,A 12 (OH)4 l} obtenu par calcination d'un matériau kaolinitique, la dite calcination est conduite de telle sorte que le dit oxyde alumino-silicate possède un spectre d'analyse en Résonance Magnétique Nucléaire MAS-NMR pour 27 AI ayant en supplément des deux résonances principales à 20 5 ppm et 50 + 5 ppm, une résonance secondaire à O 5 ppm de beaucoup plus faible intensité, par rapport à AIC 13. En effet, selon les conditions technologiques de la calcination, l'alumino-silicate synthétique 3 0 pourra remplir son rôle tel que décrit dans la présente invention, ou il ne le pourra pas Ainsi, si la calcination est faite à une température comprise entre 550 C et 650 C, la résonance principale du spectre MAS-NMR 27 A 1 est O _ 5 ppm, indiquant un déficit en Al de coordination (IV-V) Si la calcination est faite à une température supérieure à 900 C, la résonance principale du spectre MAS- NMR 27 A 1 est également O _ 5 ppm, indiquant également un déficit en Ai de coordination (IV-V) Plus 3 5 la température s'élève ( 1000 C-1 100 C) et plus le matériau calciné contient de la mullite dont la résonance principale du spectre MAS-NMR 27 AI est également 0 + 5 ppm. Les températures idéales de calcination se situent entre 700 C et 800 C Cependant, même à ces températures, le type de four employé sera favorable ou défavorable à la production de l'oxyde silico- aluminate { 9 lSi 2 05,Ai 202 l, lSi 2 05,A 12 (OH)4 l} préconisé dans cette invention Ainsi, la calcination -5 en four fixe, permettant de conserver pendant toute la calcination une pression de vapeur d'eau suffisante, livre le matériau réactif possédant le spectre MAS-NMR désiré, alors que la technique rapide de calcination, telle qu'elle est habituellement employée en cimenterie à l'aide de four tournant, conduit à un déficit en AI de coordination (IV-V). En général les produits industriels connus sous les noms de kaolins calcinés basse température ou haute température, destinés à l'industrie papetière, et communément appelés métakaolin, ne conviennent pas dans le cadre de l'invention, pour les raisons expliquées ci-dessus Il en est de même des métakaolins produits par les cimentiers, en four rotatif, par cuisson rapide Ceci est par exemple le cas pour le brevet Heitzman et al US 4 842 649 dont la caractéristique et le mode de fabrication sont identifiés par la norme US ASTM C 618-85 sur les matériaux pouzzolaniques naturels calcinés. Les formulations décrites dans le brevet Heitzmann US 4 842 649 sont essentiellement destinées à faciliter le durcissement du ciment portland à des températures inférieure à O C; à cette fin, le métakaolin utilisé est relié au carbonate de potassium par la relation: 1 partie de carbonate de potassium + 112 partie de métakaolin sont égaux à 2 parties de carbonate de potassium, c'est à dire que le métakaolin peut remplacer le carbonate de potassium Or si le carbonate de potassium joue le rôle principal dans l'activation alcaline, le métakaolin ne possède aucun élément alcalin Il est chimiquement neutre. Il semble donc que, dans le brevet Heitzmann US 4 842 649, ce métakaolin permette d'augmenter l'action du carbonate de potassium Or, comme à froid, la solubilité du carbonate de potassium diminue, le métakaolin utilisé dans ce brevet aurait la faculté d'augmenter la solubilité du carbonate de potassium, ou plus vraisemblablement de l'ion potassium, dans ces basses températures. La formation de complexe permettant l'échange libre des ions potassium dans le milieu réactionnel tel que décrit dans le brevet Heitzmann ne peut s'effectuer que si la plus grande partie de l'aluminium présent dans le métakaolin se trouve en coordination VI, de type (A 106), typique de la résonance à O 5 ppm, c'est à dire d'une température de calcination inférieure à 650 'C, ou d'un temps de calcination très bref dans un four rotatif Ceci nous permet de conclure que ce métakaolin employé dans les formulations Heitzmann ne correspond pas à l'oxyde silico-aluminate { 9 lSi 2 Os A 12 02 l, lSi 2 OS,A 12 (OH)4 l} préconisé dans la présente invention. De même, les sous produits industriels, alumino-silicates, connus sous le terme de cendres volantes, provenant de la combustion des charbons, ne sont pas des alumino-silicates synthétiques répondant aux conditions spécifiées dans la présente invention Ces cendres volantes s'apparentent à des verres dont l'élément minéralogique dominant est la mullite Dans la mullite, l'aluminium est en majorité sous la forme en coordination VI, de type (A 106), dont la résonance principale du spectre MAS-NMR 27 AI est 0 5 ppm, associé avec une coordination IV correspondant à une résonance à 60 ppm, c'est à dire différente de celle préconisée dans la présente invention De plus, la structure minéralogique de la mullite n'appartient pas à la classe des silicates en feuillets. C'est en général ce type de cendres volantes qui est utilisé dans les formulations employées dans l'art antérieur, comme par exemples le brevet Forss Selon la norme US, elles correspondent à des cendres de classe F ou selon la norme ISO, à des cendres volantes pauvres en Ca O Cependant, dans -6- le brevet Heitzmann, il est recommandé d'employer des cendres de classe C, ou riche en Ca O. En effet, l'action recherchée par les formulations du brevet US 4 842 649 étant la prise à très basse température, il est nécessaire de favoriser la solubilisation optimale des ingrédients, à ces températures L'adjuvant généralement ajouté au carbonate de potassium est l'acide citrique Dans les conditions de température normale, l'acide citrique réagit avec le carbonate de potassium pour former le citrate de potassium Or ce citrate de potassium est difficilement soluble à froid, alors que le citrate de calcium est au contraire plus soluble à froid qu'à chaud Les cendres volantes riches en Ca O, employées dans les formulations de ce brevet Heitzmann, contiennent essentiellement de la chaux Ca O libre afin de faciliter la formation du citrate de calcium plus soluble Ceci indique une température de calcination qui seraient de l'ordre de 950 C-1100 C. Un autre alumino-silicate synthétique appartenant à la classe des silicates dont la structure minéralogique est en feuillet et dont le spectre d'analyse en Résonance Magnétique Nucléaire MAS- NMR pour 27 A 1 possède au moins une résonance principale à 20 _ 5 ppm et/ou 50 + 5 ppm par rapport à AIC 13, appartient à la famille minéralogique de la gehlinite, alumino-silicate de calcium 2 Ca O A 1203 Si O 2. Il est principalement obtenu par vitrification d'un matériau argileux, la dite vitrification étant conduite de telle sorte que dans le verre ainsi obtenu le dit alumino-silicate de calcium possède un spectre d'analyse en Résonance Magnétique Nucléaire MAS-NMR pour 27 A 1 I dont la résonance principale se situe à 45 7 ppm, par rapport à Al CI 3. 2 0 Son action ne semble pas encore entièrement expliquée, mais à l'évidence elle est liée avec la faculté présentée par certains verres contenant cet alumino-silicate de calcium, à réagir dans l'activation alcaline, pour produire le troisième réactif préconisée dans la présente invention, à savoir le disilicate de calcium Ca(H 35 i O 4)2. On peut fabriquer séparément le disilicate de calcium Ca(H 3 Si O 4)2, par exemple par réaction hydrothermale entre la chaux et la silice. Cependant, selon une méthode préférée de l'invention, il sera produit, à l'état naissant, dans le liant, après l'addition de l'eau nécessaire à la solubilisation des différents réactifs en poudre La matière de départ est un silicate de calcium basique, c'est à dire avec le rapport atomique Ca/Si supérieur ou égal à 1 Ce sera par exemple la wollastonite Ca(Si O 3) , la gehlenite ( 2 Ca O A 1203 Si O 2), 3 O l'akermanite ( 2 Ca O Mg O 2 Si O 2) Lorsque les grains de ces matières sont mis en contact avec une solution alcaline (Na OH ou KOH) il se produit très rapidement une désorption de Ca O de telle sorte que le rapport atomique Ca/Si devient inférieur à 1 et tend vers 0,5 pour les silicates basiques initialement de rapport Ca/Si égal ou inférieur à 2, comme la wollastonite, la gehlenite, l'akermanite. Ainsi, comme on peut le suivre par la spectrométrie photoélectronique aux Rayons X (X p s) et par l'analyse des rapports Ca 2 p/Si 2 p comme il est indiqué par M Regourd, Phil Trans Royal Society London, A 310, pages 8592 ( 1983), cette attaque alcaline du silicate basique produit un silicate faiblement basique de rapport atomique Ca/Si= 0,5, soit précisément le disilicate de calcium Ca(H 3 Si O 4)2 Ce processus est très régulier et peut être complet en 30 minutes, à la température ambiante. -7- On pense que le disilicate de calcium Ca(H 3 Si O 4)2 ainsi formé réagit avec l'aluminate alcalin produit par l'alumino-silicate de calcium basique x(Ca O) y(A 1203) (Si O 2), avec formation de liaisons géopolymèriques de type poly(sialate-siloxo) (-Si-O-Ai-O-Si-O-), pour aboutir à la structure tridimensionnelle géopolymèrique dans laquelle l'aluminium est sous la forme d'un tétraèdre (A 104) de type Q 4 ( 4 Si) déterminé par son spectre d'analyse en Résonance Magnétique Nucléaire MAS- NMR pour 27 A 1 qui possède une résonance égale à 55 + 5 ppm par rapport à AC 13. Certains sous-produits industriels sont des verres contenant les produits alumino-silicates de calcium décrits ci-dessus On peut citer par exemple le laitier de haut fourneau basique On connait également certaines scories provenant de la combustion à haute température des charbons, la température devant être suffisamment haute pour que ces scories, quelque fois appelées cendres, soient entièrement vitrifiées et ne contiennent pas de chaux Ca O libre. Dans le cadre de la présente invention, ces sous-produits industriels seront sélectionnés pour leur utilisation, essentiellement en fonction de leur spectre d'analyse en Résonance Magnétique Nucléaire MAS-NMR pour 27 A 1 qui devra posséder au moins une résonance principale à 20 + 5 ppm et/ou 50 5 ppm par rapport à Al C 13. Les formulations pourront également contenir tous les adjuvants classiques et les charges nécessaires et suffisantes employées habituellement dans les liants hydrauliques. Les exemples suivants permettent d'illustre la présente invention Ils n'ont pas de caractère 2 0 limitatif sur la portée globale de l'invention telle que présentée dans les revendications Toutes les parties indiquées sont en poids. Exemple 1: L'alumino-silicate de calcium basique x(Ca O) y(A 1203) (Si O 2) correspond à un ciment portland dont l'analyse chimique est: Ca O 63 25 Si O 2 21 84 Fe 203 248 A 1203 4 34 Mgo 2 53 3 0 SO 3 2 27 Ti O 2 0 25 P 205 0 12 K 20 0 89 Na 2 O 0 26 Les spectres d'analyse en Résonance Magnétique Nucléaire sont les suivants: MAS-NMR pour 27 A 1: résonance principale égale à 75 ppm par rapport à Al C 13 correspondant à un tétraèdre (A 104) de type Qo( 05 i), MAS-NMR pour 29 Si: résonance principale égale à -77 ppm par rapport à TMS, correspondant à un degré de polymérisation du tétraèdre (Si O 4) égal à (Qo). -8- On réalise un mélange en poudre contenant: parties de ce ciment, 2,5 parties d'acide citrique 2,5 parties de carbonate de potassium. Avec ce mélange, on réalise un mortier standard au sable, dans lequel le rapport eau/ciment est 0,28 La prise du mortier débute au bout de 30 minutes, et après 4 heures à température ambiante, la résistance à la compression est de 21 M Pa, et après 24 heures de 40 M Pa. Les spectres d'analyse en Résonance Magnétique Nucléaire sont Ies suivants: MAS-NMR pour 27 A 1: résonance à 66 ppm correspondant à un tétraèdre (A 104) de type Q 3 ( 3 Si), et résonance à O ppm, correspondant au cation AI en coordination VI (A 106) dans l'Hydroxyde d'Alumine et/ou le sulfo-aluminate de calcium hydraté (ettringite). MAS-NMR pour 29 Si: pics se situant dans la zone -68 à -85 ppm correspondant au monosilicate (Qo) et au disilicate (Q 1)(Q 2). Exemple 2: On réalise un mélange en poudre contenant: parties de ciment selon l'Exemple 1), 2,5 parties d'acide citrique 2,5 parties de carbonate de potassium, 6 parties d'alumino-silicate synthétique de formule 2 O { 9 lSi 2 05,A 1202 l,lSi 2 05,A 12 (OH)4 l} parties de laitier de haut fourneau basique. l'alumino-silicate synthétique de formule { 9 lSi 205,A 1202 l, lSi 2 Os, A 12 (OH)4 l} est obtenu par calcination d'un matériau kaolinitique, la dite calcination étant conduite à 750 C pendant 5 heures dans un four fixe, de telle sorte que le dit oxyde alumino-silicate possède un spectre d'analyse en Résonance Magnétique Nucléaire MAS-NMR pour 27 A 1 dans lequel les intensités des résonances à 22 ppm et 50 ppm, sont 40 % supérieures à l'intensité de la résonance secondaire à O ppm, par rapport à A 1 i C 3. Le laitier de haut fourneau basique contient au moins 70 % d'un verre à base de mellilite, eutectique formé de gehlinite et d'akermanite Le spectre MAS-NMR pour 27 A 1 présente une large 3 0 bande avec un pic accentué à 47 ppm. Avec le mélange de cette exemple on réalise un mortier comme dans l'Exemple 1) La prise du mortier débute au bout de 30 minutes, et après 4 heures à température ambiante, la résistance à la compression est de 19 M Pa, et après 24 heures de 37 M Pa. Les spectres d'analyse en Résonance Magnétique Nucléaire sont les suivants: MAS-NMR pour 27 Al: résonance à 52 ppm correspondant à un tétraèdre (A 104) de type Q 4 ( 4 Si), et résonance à O ppm correspondant au cation Ai en coordination VI (A 106) dans l'Hydroxyde d'Alumine et/ou le sulfo-aluminate de calcium hydraté (ettringite). MAS-NMR pour 29 Si: pics se situant dans la zone -68 à -85 ppm correspondant au monosilicate (Qo) et au disilicate (Q 1)(Q 2) et bande entre -90 et 100 ppm correspondant à des -9- silicates faisant partie d'un réseau tridimensionnel (Q 4). Exemple 3: On prend le mélange en poudre de l'exemple 1) et on ajoute 18 parties de scories, ou cendres vitrifiées de composition chimique suivante: Ca O 14 92 Si O 2 52 54 Fe 2 03 4 25 A 1203 18 15 Mg O 6 80 SO 3 0 24 Ti O 2 0 89 P 205 0 56 K 20 0 88 Na 2 O 1 05 Les spectres d'analyse en Résonance Magnétique Nucléaire pour ce mélange en poudre sont les suivants: MAS-NMR pour 27 AI: une résonance égale à 75 ppm correspondant à un tétraèdre (A 104) de type Qo( O Si) et une résonance d'intensité double avec un large pic à 50 ppm descendant jusque O ppm. 2 0 MAS-NMR pour 29 Si: résonance principale égale à -77 ppm par rapport à TMS, correspondant à un degré de polymérisation du tétraèdre (Si O 4) égal à (Q 0). Avec le mélange de cet exemple 3) on réalise un mortier comme dans l'Exemple 1) La prise du mortier débute au bout de 45 minutes, et après 4 heures à température ambiante, la résistance à la compression est de 20 M Pa, et après 24 heures de 42 M Pa. Les spectres d'analyse en Résonance Magnétique Nucléaire sont les suivants: MAS-NMR pour 27 A 1: résonance à 54 ppm correspondant à un tétraèdre (A 104) de type Q 4 ( 4 Si), et résonance à O ppm correspondant au cation AI en coordination VI (A 106) dans l'Hydroxyde d'Alumine et/ou le sulfo-aluminate de calcium hydraté (ettringite), le rapport entre l'intensité de résonance 54 ppm de (A 104) de type Q 4 ( 4 Si) et l'intensité de la résonance 3 O O ppm de (A 106), (A 104)/(A 106) est égal à 0,32. MAS-NMR pour 29 Si: pics se situant dans la zone -68 à -85 ppm correspondant au monosilicate (Qo) et au disilicate (Q 1)(Q 2) et bande entre -90 et 100 ppm correspondant à des silicates faisant partie d'un réseau tridimensionnel (Q 4). Bien entendu, diverses modifications peuvent être apportées par l'homme de l'art aux ciments géopolymèriques et au procédé qui viennent d'être décrits uniquement à titre d'exemple, sans sortir du cadre de l'invention. - REVENDICATIONS 1) Ciment rapide géopolymèrique à base de ciment portland, développant au bout de 4 heures à 'C une résistance à la compression supérieure ou égale à 15 M Pa avec un rapport eau/liant compris entre 0 20 et 0 30, le dit ciment géopolymèrique étant obtenu par activation alcaline lM 2 Ol/lSi O 2 l comme déterminé par le spectre MAS-NMR pour 29 Si, et dont le spectre d'analyse MAS- NMR pour 27 A 1 possède une résonance principale égale à 75 + 5 ppm par rapport à Al C 13 correspondant à un tétraèdre (A 104) de type Qo( 05 i), b) O à 3 parties en poids d'un alumino-silicate synthétique appartenant à la classe des silicates dont la structure minéralogique est en feuillet et dont le spectre d'analyse en Résonance Magnétique Nucléaire MAS-NMR pour 27 A 1 possède au moins une résonance principale à 20 + 5 ppm et/ou 50 + 5 ppm par rapport à Ai C 13, c) O à 2 parties en poids d'un disilicate hydraté (Ca)(H 3 Si O 4)2 dont le degré de polymérisation du tétraèdre Si O 4 est (Q 1) comme déterminé par la valeur du spectre MAS- 2 0 NMR pour 295 i. le dit ciment rapide géopolymèrique étant essentiellement caractérisé par son spectre d'analyse en Résonance Magnétique Nucléaire MAS-NMR pour 27 A 1 qui possède une résonance égale à 55 + Sppm par rapport à AIC 13 correspondant à un tétraèdre (A 104) de type Q 4 ( 4 Si) et une résonance à O + Sppm par rapport à AICI 3 correspondant au cation AI en coordination VI (A 106) dans l'Hydroxyde d'Alumine et/ou le sulfo- aluminate de calcium hydraté (ettringite), le rapport entre l'intensité de résonance 55 + Sppm de (A 104) de type Q 4 ( 4 Si) et l'intensité de la résonance 0 + Sppm de (A 106), (A 104)/(A 106) est égal ou compris entre 0,1 et 1. 2) Composition minérale selon la revendication 1) caractérisé en ce que un des dits alumino- 3 0 silicates synthétiques est l'oxyde alumino-silicate de formule { 9 lSi 2 05,At 202 l,lSi 205,A 12 (OH)4 l} obtenu par calcination d'un matériau kaolinitique, la dite calcination étant conduite de telle sorte que le dit oxyde alumino-silicate possède un spectre d'analyse en Résonance Magnétique Nucléaire MAS- NMR pour 27 At ayant en supplément des résonances principales à 20 + 5 ppm et 50 + Sppm, une résonance secondaire à O + 5 ppm de beaucoup plus faible intensité, par rapport à Al C 13. 3) Composition minérale selon la revendication 1) caractérisé en ce que un des dits alumino- silicates synthétiques est un alumino-silicate de calcium 2 Ca O (A 1203) Si O 2, de la famille minéralogique de la gehlinite, obtenu par vitrification d'un matériau argileux, la dite vitrification étant conduite de telle sorte que, dans le verre ainsi obtenu, le dit alumino- silicate de calcium possède un 11- spectre d'analyse en Résonance Magnétique Nucléaire MAS-NMR pour 27 A 1 dont la résonance principale se situe à 48 ppm, par rapport à A 1 C 13. 4) Procédé permettant l'obtention d'un ciment rapide à base de ciment portland, développant au bout de 4 heures à 20 C une résistance à la compression supérieure ou égale à 15 M Pa, avec un rapport eau/liant compris entre 0 20 et 0 30, avec un spectre d'analyse en Résonance Magnétique Nucléaire MAS-NMR pour 27 A 1 dont la résonance principale est égale à 55 + Sppm correspondant à un tétraèdre (A 104) de type Q 4 ( 4 Si) , le dit ciment rapide étant obtenu par activation alcaline d'un aluminosilicate de calcium basique x(Ca O) y(A 1203) (Si O 2) dans lequel "x" a une valeur comprise entre 2 et 3,5 et "y" a une valeur comprise entre O et 0,2, essentiellement caractérisé en ce que pour empécher la formation d'un ciment contenant un alumino-silicate de calcium hydraté dont le spectre MAS-NMR pour 27 A 1 possède une résonance à 66 5 ppm correspondant à un tétraèdre (A 104) de type Q 3 ( 35 i), on fait réagir une composition minérale contenant: a) 100 parties en poids du dit alumino-silicate de calcium, b) 10 à 30 parties en poids d'alumino- silicates synthétiques en poudre appartenant à la classe des silicates dont la structure minéralogique est en feuillet et dont le spectre d'analyse en Résonance Magnétique Nucléaire MAS-NMR pour 27 A 1 possède au moins une résonance principale à 20 + Sppm et/ou 50 + Sppm par rapport à AIC 13, c) O à 10 parties en poids d'un disilicate hydraté Ca(H 3 Si O 4)2 dont le degré de 2 0 polymérisation du tétraèdre (Si O 4) est (Q 1) comme déterminé par la valeur du spectre MAS- NMR pour 295 i. ) Procédé selon la revendication 4) caractérisé en ce que lorsque un au moins des dits alumino- silicate de calcium 2 Ca O A 1203 Si O 2 tel que décrit dans la revendication 3), le dit disilicate hydraté Ca(H 3 Si O 4) 2 est obtenu in situ par réaction alcaline du dit alumino-silicate de calcium, comme déterminé par l'analyse des rapport Ca 2 p/Si 2 p établie en utilisant la Spectrométrie Photoélectronique aux Rayons X (X p s).